(57)【要約】  本発明によれば、エレメント取付部（１０１、２０１、３０１）及びテープ主体部（１０２、２０２、３０２）を備えた織物製のスライドファスナー用ファスナーテープ（１００、２００、３００）であって、テープ主体部（１０２、２０２、３０２）は３本以上の経糸及び３本以上の緯糸を一組として骨格が形成され、経糸及び緯糸の各組の間に開口（１０７、２０７、３０７）が形成されたメッシュ構造をもつメッシュ部を備え、当該メッシュ部においては、経糸及び緯糸の各組において、最も外側の経糸及び緯糸の交錯密度が、それよりも内側の経糸及び緯糸の交錯密度よりもそれぞれ高いファスナーテープが提供される。本発明に係るファスナーテープは経糸と緯糸の交差部を溶着しなくても目ズレが抑制されたメッシュ構造をもつ。
2013035193.tif 000002
【特許請求の範囲】
【請求項１】
エレメント取付部（１０１、２０１、３０１）及びテープ主体部（１０２、２０２、３０２）を備えた織物製のスライドファスナー用ファスナーテープ（１００、２００、３００）であって、テープ主体部（１０２、２０２、３０２）は３本以上の経糸及び３本以上の緯糸がそれぞれ一組となって骨格が形成され、経糸及び緯糸の各組の間に開口（１０７、２０７、３０７）が形成されたメッシュ構造をもつメッシュ部を備え、当該メッシュ部においては、経糸及び緯糸の各組において、最も外側の経糸及び緯糸の交錯密度が、それよりも内側の経糸及び緯糸の交錯密度よりもそれぞれ高いスライドファスナー用ファスナーテープ。
【請求項２】
メッシュ部の各開口（１０７、２０７、３０７）の面積が０．３６〜６ｍｍ2である請求項１に記載のスライドファスナー用ファスナーテープ。
【請求項３】
メッシュ構造の骨格を形成する経糸及び緯糸の各組は、その各組における経糸を合わせた太さが、その各組における緯糸を合わせた太さよりも太い請求項１又は２に記載のスライドファスナー用ファスナーテープ。
【請求項４】
メッシュ構造の骨格を形成する経糸及び緯糸の各組は、３〜５本の経糸と３〜５本の緯糸とで構成される請求項１〜３の何れか一項に記載のスライドファスナー用ファスナーテープ。
【請求項５】
メッシュ構造の骨格を形成する経糸及び緯糸の各組は、経糸本数に対して緯糸本数が多い請求項１〜４の何れか一項に記載のスライドファスナー用ファスナーテープ。
【請求項６】
経糸及び緯糸の各組を構成する最も外側の経糸及び緯糸が１／１、１／２及び２／１よりなる織組織の群から選択され、それよりも内側の経糸及び緯糸が、３／３及び４／４よりなる織組織の群から選択される請求項１〜５の何れか一項に記載のスライドファスナー用ファスナーテープ。
【請求項７】
テープ主体部（１０２、２０２、３０２）はエレメント取付部（１０１、２０１、３０１）に近い第１部（１０５、２０５、３０５）と、エレメント取付部から遠い第２部（１０６、２０６、３０６）に分かれており、第１部（１０５、２０５、３０５）が前記メッシュ部であり、第２部（１０６、２０６、３０６）が前記メッシュ部よりも織密度の高い織組織を有する請求項１〜６の何れか一項に記載のスライドファスナー用ファスナーテープ。
【請求項８】
第１部を形成する経糸が第２部を形成する経糸よりも撚りのかかった糸である請求項７に記載のスライドファスナー用ファスナーテープ。
【請求項９】
緯糸が、第２部を形成する経糸よりも撚りのかかった糸である請求項７又は８に記載のスライドファスナー用ファスナーテープ。
【請求項１０】
メッシュ部を形成する経糸及び緯糸の何れか一方、又はそれらの両方の糸の撚り係数が１デシテックス当たり２．０Ｔ／Ｍ以上である請求項１〜９の何れか一項に記載のスライドファスナー用ファスナーテープ。
【請求項１１】
メッシュ部の前記開口（１０７、２０７、３０７）は、ファスナーテープの長手方向よりもファスナーテープの幅方向に長い長方形状である請求項１〜１０の何れか一項に記載のスライドファスナー用ファスナーテープ。
【請求項１２】
経糸の各組において、最も外側の経糸と最も外側の緯糸との交錯状態は、それよりも内側の経糸と最も外側の緯糸との交錯状態と、反対の関係にあり、且つ、緯糸の各組において、最も外側の緯糸と最も外側の経糸との交錯状態は、それよりも内側の緯糸と最も外側の経糸との交錯状態と、反対の関係にある請求項１〜１１の何れか一項に記載のスライドファスナー用ファスナーテープ。
【請求項１３】
ファスナーテープの上端及び下端の何れか一方又は両方において、メッシュ部の幅方向全体に亘って補強フィルム（５１０）がファスナーテープの表裏を挟むようにして貼り付けられている請求項１〜１２の何れか一項に記載のスライドファスナー用ファスナーテープ。
【請求項１４】
請求項１〜１３の何れか一項記載のスライドファスナー用ファスナーテープを備えたスライドファスナー。
【発明の詳細な説明】
【技術分野】
【０００１】
本発明はスライドファスナー用ファスナーテープに関する。また、本発明は当該ファスナーテープを備えたスライドファスナーに関する。
【背景技術】
【０００２】
スライドファスナーは衣料品、鞄類、靴類及び雑貨品といった日用品の他、テントなどの産業用品において、開閉具として多用されている。スライドファスナーは一般に、一対の長尺テープ、各テープの一側縁に沿って縫着されるファスナーの噛合部分である多数のエレメント、及びエレメントを噛合及び分離することによりファスナーの開閉を制御するスライダーの三つの部分から主に構成される。【０００３】
スライドファスナー用のテープとしては、経糸及び緯糸を織成することにより得られる織物製テープが多用されている。スライドファスナー用の織物製テープの基本構造を図７に示す。これは、実公平５−４２７３１号公報（特許文献１）に記載されている第１図であり、経糸２及び緯糸３で織成されたエレメント取付部Ａ及びテープ主体部Ｂより構成される。エレメント取付部Ａはエレメントを取り付ける部分であり、テープ主体部Ｂは物品の本体部分に縫着される。エレメント取付部Ａには取付糸５によってエレメント１が取り付けられる。また、テープ主体部Ｂの端部はほつれ防止用の耳糸８を設けることができる。【０００４】
特許文献１においては、テープ主体部を粗い組織により構成してもパッカリングや目ズレの起こらない、しかも被着物への取付が安定よくできる安価なスライドファスナーテープを提供することを目的としている。そして、この目的を達成するために、エレメント取付部Ａは密に編織した組織部とし、テープ主体部Ｂは経糸又は緯糸の少なくともいずれかにマルチフィラメント糸を芯材としその表面が合成樹脂によりコーティングされた糸を使用し、各糸の交差部を溶着した粗なるメッシュ状の組織部としたことが記載されている。
【先行技術文献】
【特許文献】
【０００５】
【特許文献１】実公平５−４２７３１号公報
【発明の概要】
【発明が解決しようとする課題】
【０００６】
最近のスポーツアパレルなどの分野では、着用時の内部のムレを防止するために、通気性が要求されることが多くなってきており、スライドファスナーにおいてもその要望に応える必要がある。特許文献１に記載のファスナーテープでは、テープ主体部がメッシュ状の粗い組織となっていることから通気性は比較的高いと考えられるが、経糸及び緯糸の少なくとも一方が合成樹脂でコーティングされており、更には経糸と緯糸の交差部を溶着しているためにファスナーテープが硬くなるという問題がある。【０００７】
本発明は上記事情に鑑みて創作されたものであり、メッシュ構造を有することにより通気性を確保しながら、経糸と緯糸の交差部を溶着しなくても目ズレが抑制されたスライドファスナー用ファスナーテープを提供することを課題の一つとする。また、本発明はそのようファスナーテープを備えたスライドファスナーを提供することを別の課題の一つとする。
【課題を解決するための手段】
【０００８】
本発明者はテープ主体部の織組織を工夫することにより上記課題を解決できることを見出し、以下によって特定される発明を創作した。【０００９】
本発明は一側面において、エレメント取付部及びテープ主体部を備えた織物製のスライドファスナー用ファスナーテープであって、テープ主体部は３本以上の経糸及び３本以上の緯糸がそれぞれ一組となって骨格が形成され、経糸及び緯糸の各組の間に開口が形成されたメッシュ構造をもつメッシュ部を備え、当該メッシュ部においては、経糸及び緯糸の各組において、最も外側の経糸及び緯糸の交錯密度が、それよりも内側の経糸及び緯糸の交錯密度よりもそれぞれ高いスライドファスナー用ファスナーテープである。【００１０】
本発明に係るスライドファスナー用ファスナーテープの一実施形態においては、メッシュ部の各開口の面積が０．３６〜６ｍｍ2である。【００１１】
本発明に係るスライドファスナー用ファスナーテープの別の一実施形態においては、メッシュ構造の骨格を形成する経糸及び緯糸の各組は、その各組における経糸を合わせた太さが、その各組における緯糸を合わせた太さよりも太い。【００１２】
本発明に係るスライドファスナー用ファスナーテープの更に別の一実施形態においては、メッシュ構造の骨格を形成する経糸及び緯糸の各組は、３〜５本の経糸と３〜５本の緯糸とで構成される。【００１３】
本発明に係るスライドファスナー用ファスナーテープの更に別の一実施形態においては、メッシュ構造の骨格を形成する経糸及び緯糸の各組は、経糸本数に対して緯糸本数が多い。【００１４】
本発明に係るスライドファスナー用ファスナーテープの更に別の一実施形態においては、経糸及び緯糸の各組を構成する最も外側の経糸及び緯糸が１／１、１／２及び２／１よりなる織組織の群から選択され、それよりも内側の経糸及び緯糸が、３／３及び４／４よりなる織組織の群から選択される。【００１５】
本発明に係るスライドファスナー用ファスナーテープの更に別の一実施形態においては、テープ主体部はエレメント取付部に近い第１部と、エレメント取付部から遠い第２部に分かれており、第１部が前記メッシュ部であり、第２部が前記メッシュ部よりも織密度の高い織組織を有する。【００１６】
本発明に係るスライドファスナー用ファスナーテープの更に別の一実施形態においては、第１部を形成する経糸が第２部を形成する経糸よりも撚りのかかった糸である。【００１７】
本発明に係るスライドファスナー用ファスナーテープの更に別の一実施形態においては、緯糸が、第２部を形成する経糸よりも撚りのかかった糸である。【００１８】
本発明に係るスライドファスナー用ファスナーテープの更に別の一実施形態においては、メッシュ部を形成する経糸及び緯糸の何れか一方、又はそれらの両方の糸の撚り係数が１デシテックス当たり２．０Ｔ／Ｍ以上である。【００１９】
本発明に係るスライドファスナー用ファスナーテープの更に別の一実施形態においては、メッシュ部の前記開口は、ファスナーテープの長手方向よりもファスナーテープの幅方向に長い長方形状である。【００２０】
本発明に係るスライドファスナー用ファスナーテープの更に別の一実施形態においては、経糸の各組において、最も外側の経糸と最も外側の緯糸との交錯状態は、それよりも内側の経糸と最も外側の緯糸との交錯状態と、反対の関係にあり、且つ、緯糸の各組において、最も外側の緯糸と最も外側の経糸との交錯状態は、それよりも内側の緯糸と最も外側の経糸との交錯状態と、反対の関係にある。【００２１】
本発明に係るスライドファスナー用ファスナーテープの更に別の一実施形態においては、ファスナーテープの上端及び下端の何れか一方又は両方において、メッシュ部の幅方向全体に亘って補強フィルムがファスナーテープの表裏を挟むようにして貼り付けられている。【００２２】
本発明は別の一側面において、本発明に係る上記のファスナーテープを備えたスライドファスナーである。
【発明の効果】
【００２３】
本発明によれば、メッシュ構造を有することにより通気性を確保しながら、経糸と緯糸の交差部を溶着しなくても目ズレが抑制されたスライドファスナー用ファスナーテープを提供することができる。
【図面の簡単な説明】
【００２４】
【図１】本発明の第一の実施形態に係るファスナーテープの織構造を示す。
【図２】本発明の第二の実施形態に係るファスナーテープの織構造を示す。
【図３】本発明の第三の実施形態に係るファスナーテープの織構造を示す。
【図４】エレメントを取り付けた一対のファスナーテープを断面からみた模式図である。
【図５】本発明に係るファスナーテープを備えたスライドファスナーの一例を示す。
【図６】本発明に係るファスナーテープを備えたスライドファスナーの別の一例を示す。
【図７】実公平５−４２７３１号公報（特許文献１）の第１図に記載されているスライドファスナー用の織物製テープの構造を示す図である。
【発明を実施するための形態】
【００２５】
＜１．ファスナーテープ＞
本発明においては、エレメント取付部及びテープ主体部を備えたスライドファスナー用の織物製ファスナーテープを対象としている。エレメント取付部はエレメントを取り付ける部分であり、テープ主体部は物品の本体部分に縫着される部分である。また、ファスナーテープは更にテープ主体部の側縁部にほつれ防止用の耳糸を設ける耳部を備えることもできる。エレメント取付部にはファスナーテープの長手方向に沿って射出エレメントや金属エレメントの取付に利用する際の芯紐部を設けることもできる。
【００２６】
本発明に係るファスナーテープでは、テープ主体部がメッシュ部を備える。メッシュ部は３本以上の経糸及び３本以上の緯糸がそれぞれ一組となって骨格が形成され、経糸及び緯糸の各組の間に開口が形成されたメッシュ構造をもつ。経糸及び緯糸によって形成される骨格はファスナーテープに強度を付与する役割をし、開口は通気性を高める役割をする。そして、当該メッシュ部においては、経糸及び緯糸の各組において、最も外側の経糸及び緯糸の交錯密度が、それよりも内側の経糸及び緯糸の交錯密度よりもそれぞれ高い。換言すれば、各組の経糸のうち左右両側にある２本の経糸はそれよりも内側にある経糸に比べて緯糸との交錯密度が高く、同様に、各組の緯糸のうち上下両側にある２本の緯糸はそれよりも内側にある緯糸に比べて経糸との交錯密度が高い。
【００２７】
経糸及び緯糸の各組における最も外側の経糸及び緯糸というのは各開口を区画する経糸及び緯糸であり、これらの糸の交錯密度が高いことによって、開口の形状を保持して目ズレを防止することができる。また、経糸及び緯糸の各組において、最も外側の経糸及び緯糸よりも内側の経糸及び緯糸の交錯密度が低いことで経糸及び緯糸が各組の内側に寄せられる力が働くので、更に目ズレが生じにくくなる。逆に、最も外側の経糸及び緯糸よりも内側の経糸及び緯糸の交錯密度が高い又は同じだと経糸及び緯糸が各組の外側方向に移動しやすいので、目ズレが生じやすくなる。
【００２８】
ここで、交錯密度とは、経糸の場合、ファスナーテープの長手方向に進んで一定回数だけ緯糸を横切る間に浮き沈みにより緯糸と交錯する回数であり、緯糸の場合、ファスナーテープの幅方向に進んで一定回数だけ経糸を横切る間に浮き沈みにより経糸と交錯する回数である。交錯回数が多いほどその交錯密度は高いといえる。例えば、経糸が緯糸の上を１本乗り、次いで１本沈む１／１（経糸／緯糸）組織よりも、経糸が２本の緯糸の上に乗り、次いで２本沈む２／２組織の方が交錯密度は小さい。
【００２９】
本発明において、メッシュ構造の骨格を形成する経糸及び緯糸の各組は、それぞれ３本以上で構成される。これは織組織によって目ズレ（経糸及び又は緯糸が、ファスナーテープの幅方向やファスナーテープの長手方向にずれること）を抑制したメッシュ構造を形成することや強度確保の理由による。但し、各組を構成する経糸及び緯糸の本数は、過剰に多くなると却って目ズレが起こりやすくなることやファスナーテープに占める開口面積の比率が小さくなって通気性が阻害されるであるため、各組は３〜５本の経糸と３〜５本の緯糸とで構成されることが好ましい。
【００３０】
従って、本発明に係るファスナーテープの好ましい一実施形態においては、経糸及び緯糸の各組を構成する最も外側の経糸及び緯糸が１／１、１／２及び２／１よりなる織組織の群から選択され、それよりも内側の経糸及び緯糸が、３／３及び４／４よりなる織組織の群から選択される。
【００３１】
ここで、経糸が１／１の織組織とは、経糸が緯糸の上を１本乗り、次いで１本沈む織組織であり、経糸が１／２の織組織とは、経糸が緯糸の上を１本乗り、次いで２本沈む織組織であり、経糸が２／１の織組織とは、経糸が緯糸の上を２本乗り、次いで１本沈む織組織であり、経糸が３／３の織組織とは、経糸が緯糸の上を３本乗り、次いで３本沈む織組織であり、経糸が４／４の織組織とは、経糸が緯糸の上を４本乗り、次いで４本沈む織組織である。同様に、緯糸が１／１の織組織とは、緯糸が経糸の上を１本乗り、次いで１本沈む織組織であり、緯糸が１／２の織組織とは、緯糸が経糸の上を１本乗り、次いで２本沈む織組織であり、緯糸が２／１の織組織とは、緯糸が経糸の上を２本乗り、次いで１本沈む織組織であり、緯糸が３／３の織組織とは、緯糸が経糸の上を３本乗り、次いで３本沈む織組織であり、緯糸が４／４の織組織とは、緯糸が経糸の上を４本乗り、次いで４本沈む織組織である。
【００３２】
また、メッシュ構造の骨格を形成する経糸及び緯糸の各組は、経糸によるファスナーテープ幅方向の寸法よりも緯糸によるファスナーテープ長手方向の寸法が大きいことが好ましい。つまり、メッシュ構造の骨格を形成する経糸及び緯糸の各組は、その各組における経糸を合わせた太さが、その各組における緯糸を合わせた太さよりも太いことが好ましい。さらには、経糸本数に対して緯糸本数が多いことが好ましい。ファスナーテープにおいては縦引き強度よりも横引き強度が重要視されるところ、このように経糸全体に対して緯糸全体の太さを太くすることや、経糸本数に対して緯糸本数を多くすることで横引き強度を強化することができる。そこで、本発明に係るファスナーテープの好ましい実施形態においては、メッシュ構造の骨格を形成する経糸及び緯糸の各組において、経糸が３本であり、緯糸が４本であるか、又は経糸が４本であり、緯糸が５本であるか、又は経糸が３本であり、緯糸が５本である。
【００３３】
メッシュ部の開口は、経糸及び緯糸の各組同士の間隔を変化させることで所望の大きさに調整可能である。開口の面積は、大きくなれば通気性が向上する一方で、ファスナーテープの強度は低下しやすいので、通気性及び強度の兼ね合いから適宜設定すれば良く、例示的には、各開口の面積は０．３６〜６ｍｍ2とすることができ、好ましくは１〜４ｍｍ2とすることができる。
【００３４】
経糸と緯糸で形成されるメッシュ部の骨格の隙間が開口となるので、開口は基本的に長方形又は正方形となるが、同じ面積であってもファスナーテープの長手方向よりもファスナーテープの幅方向に長い長方形状であるのが好ましい。これにより緯糸の本数密度が相対的に高くなるので、ファスナーテープの横引き強度を強化することができるからである。例示的には開口は縦横比が１：１．１〜３．０とすることができ、典型的には１：１．２〜２．０とすることができる。
【００３５】
本発明に係るファスナーテープの一実施形態においては、テープ主体部はエレメント取付部に近い第１部と、エレメント取付部から遠い第２部に分けることができ、第１部を前記メッシュ部とし、第２部を前記メッシュ部よりも織密度の高い織組織とすることができる。これにより、例えば第１部については通気性を確保するために物品の本体部分と縫着させずに空けておく一方で、第２部には物品の本体部分を高い縫着強度で縫着することができる。ここで、織密度とはファスナーテープの単位面積当たりの重量を指す。
【００３６】
本発明に係るファスナーテープの好ましい一実施形態においては、第１部を形成する経糸を第２部を形成する経糸よりも撚りのかかった糸とする。第１部はメッシュ部であることから、開口がしっかり確保されていることが通気性の観点で好ましいところ、撚りの大きな経糸を使用することで糸が変形して潰れることを抑えることができるので、開口が塞がれるのを抑制できる。撚りのかかった糸とすることは開口の強度確保、すなわち目ズレ防止にも寄与する。一方、第２部は撚りの少ない糸を使用することでファスナーテープが硬くなりすぎるのを抑え、柔らかな風合いを出すことができる。
【００３７】
同様に、本発明に係るファスナーテープの好ましい一実施形態においては、緯糸を、第２部を形成する経糸よりも撚りのかかった糸とすることができる。織物の構造上、一般に緯糸はファスナーテープを幅方向全体に横断するので、緯糸は第１部と第２部で同一の糸が使用されることが通常である。従って、緯糸は第２部を形成する経糸よりも撚りのかかった糸とすることで、第１部におけるメッシュ構造のための開口を確保しながら、第２部ではファスナーテープが硬くなりすぎるのを抑え、柔らかな風合いを出すことができる。
【００３８】
エレメント取付部についても、テープ主体部の第２部と同様の考え方に立ち、エレメント取付部を前記メッシュ部よりも織密度の高い織組織とすることができる。また、エレメント取付部はメッシュ部よりも撚りの少ない経糸を使用することでファスナーテープが硬くなりすぎるのを抑え、柔らかな風合いを出すことができる。
【００３９】
メッシュ部における開口を確保する上では、メッシュ部を形成する経糸及び緯糸の何れか一方、又はそれらの両方の糸の撚り係数が１デシテックス当たり２．０Ｔ／Ｍ（ツイスト／メーター）以上であることが好ましく、典型的には２．０〜３．０Ｔ／Ｍとすることができる。別の観点から言えば、糸１メートル当たり４００回以上撚られていることが好ましく、５００回以上撚られていることがより好ましく、典型的には４００〜６００回程度撚ることができる。一本の糸はモノフィラメントから構成されることもでき、２本以上のモノフィラメントを束ねてできたマルチフィラメントから構成されることもでき、更には複数のマルチフィラメントから構成されることもできる。
【００４０】
第１部を形成する経糸はエレメント取付部及び第２部を形成する経糸よりも細くすることが好ましい。第１部はメッシュ部であることから、細い糸を使用することで開口を大きくするという利点が得られる。一方、エレメント取付部及び第２部では太い糸を使用することで、テープの厚さが得られ、風合いが良いという利点が得られる。また、エレメント取付部においては、テープの厚さがあることで、ファスナーエレメントの射出成形時に、湯漏れなどが起こりにくくなる。具体的には、メッシュ部に使用する経糸一本当たりの繊度は、例えば８４〜５６０デシテックスとすることが好ましく、１１０〜３３０デシテックスとすることがより好ましい。エレメント取付部及び第２部に使用する経糸一本当たりの繊度は、例えば１６０〜６６０デシテックスとすることが好ましく、３３０〜５６０デシテックスとすることがより好ましい。緯糸はメッシュ部の経糸と同様の範囲の太さとするのが好ましい。
【００４１】
本発明に係るファスナーテープに使用する糸の素材としては、従来使用されてきたポリエステル、ナイロン、ポリプロピレン、アクリル等を使用することができるが縫工性が良く、材料強度が高い等の理由からポリエステルが好ましい。
【００４２】
ここで、図１を参照すると、本発明の第一の実施形態に係るファスナーテープ（１００）の織構造が図示されている。このファスナーテープ（１００）では、エレメント取付部（１０１）、テープ主体部（１０２）及び耳部（１０３）がこの順に配列されている。エレメント取付部（１０１）には射出エレメントや金属エレメントの取付時に取付強度を高くするための芯紐部（１０４）が設けられている。テープ主体部（１０２）はエレメントの取付部（１０１）に近い方のメッシュ構造の第１部（１０５）と、エレメント取付部（１０１）から遠い方の織密度の高い第２部（１０６）とから構成されている。
【００４３】
第１部（１０５）は、経糸も緯糸も２１０デシテックスの糸を使用しており、撚り係数が２．４８Ｔ／Ｍである。従って、１メートル当たり約５２０回撚られた糸である。また、第１部（１０５）では、一組３本の経糸と一組３本の緯糸によって第１部のメッシュ構造の骨格を形成している。本発明においては、緯糸は２本を引き揃えて１本として捉えることとし、図１中で一組を構成している６本の緯糸は３本として計上する。一組の経糸を形成する３本の経糸のうち、左右両側（各組における最も外側の経糸）の２本の経糸は１／１の織組織であり、中央の１本の経糸（各組における内側の経糸）は３／３の織組織である。一組の緯糸を形成する３本の緯糸のうち、上下両側の２本の緯糸（各組における最も外側の緯糸）は１／１の織組織であり、中央の１本の緯糸（各組における内側の緯糸）は３／３の織組織である。そして、開口１０７は、隣り合う二組の経糸（Ａ組、Ｂ組）と隣り合う二組の緯糸（Ｃ組、Ｄ組）との間に形成される。ここで、開口１０７に隣接する経糸及び緯糸は、Ａ組及びＢ組のそれぞれの最も外側の経糸と、Ｃ組及びＤ組のそれぞれの最も外側の緯糸である。経糸の各組において、最も外側の経糸と最も外側の緯糸との交錯状態は、それよりも内側の経糸と最も外側の緯糸との交錯状態と、反対の関係にある。例えば、経糸の各組において、内側の経糸が、最も外側の緯糸の表面側を通っている場合は、最も外側の経糸は、最も外側の緯糸の裏面側を通っている。これは、緯糸にも同じことが言える。つまり、緯糸の各組において、最も外側の緯糸と最も外側の経糸との交錯状態は、それよりも内側の緯糸と最も外側の経糸との交錯状態と、反対の関係にある。後述する実施形態においても、糸の本数や組織に相違があるものの、同じように言える。経糸及び緯糸について、このような構造にすることで、目ズレ防止効果を高めることができる。第１部の各開口（１０７）は横方向に２ｍｍ、縦方向に１．２ｍｍの大きさの長方形である。
【００４４】
エレメント取付部（１０１）及び第２部（１０６）は経糸及び緯糸が１／１及び２／２組み合わせからなる織組織であり、メッシュ部の位置を固定する役割を持つ。なお、その他の組織を使用することもでき、また、芯紐は１本に限らず、２本織込まれるものであってもよい。エレメント取付部（１０１）及び第２部（１０６）では、経糸が３３０デシテックスの糸を使用しており、その糸は仮撚りされている。仮撚りは、一方向に撚りを行い、その後反対方向に撚りを行っている糸であり、ほぼ撚られていない状態である。従って、第１部（１０５）の経糸および緯糸の１メートル当たりの撚りの回数よりも小さい。
【００４５】
図２を参照すると、本発明の第二の実施形態に係るファスナーテープ（２００）について、エレメント取付部（２０１）及びテープ主体部（２０２）のそれぞれ一部が図示されている。テープ主体部（２０２）はエレメント取付部（２０１）に近い方のメッシュ構造の第１部（２０５）と、エレメント取付部（２０１）から遠い方の織密度の高い第２部（２０６）とから構成されている。
【００４６】
第１部（２０５）は、経糸も緯糸も２１０デシテックスの糸を使用しており、撚り係数が２．４８Ｔ／Ｍである。従って、１メートル当たり約５２０回撚られた糸である。また、第１部（２０５）では、経糸４本及び緯糸４本を一組として第１部のメッシュ構造の骨格を形成している。先述したように、本発明においては、緯糸は２本を引き揃えて１本として捉えるので、図２中で一組の緯糸を構成している８本の緯糸は４本として計上する。一組の経糸を形成する４本の経糸のうち、左右両側の２本の経糸は１／２及び２／１の組み合わせからなる織組織であり、中央の２本の経糸は４／４の織組織である。一組の緯糸を形成する４本の緯糸のうち、上下両側の２本の緯糸は１／２及び２／１の組み合わせからなる織組織であり、中央の２本の緯糸は４／４の織組織である。第１部の各開口（２０７）は横方向に１．８ｍｍ、縦方向に１ｍｍの大きさの長方形である。
【００４７】
エレメント取付部（２０１）及び第２部（２０６）は、経糸及び緯糸が１／１及び２／２の組み合わせからなる織組織であり、メッシュ部の位置を固定する役割を持つ。エレメント取付部（２０１）及び第２部（２０６）は、経糸が３３０デシテックスの糸を使用しており、その糸は仮撚りされている。
【００４８】
図３を参照すると、本発明の第三の実施形態に係るファスナーテープ（３００）について、エレメント取付部（３０１）及びテープ主体部（３０２）のそれぞれ一部が図示されている。テープ主体部（３０２）はエレメントの取付部（３０１）に近い方のメッシュ構造の第１部（３０５）と、エレメント取付部（３０１）から遠い方の織密度の高い第２部（３０６）とから構成されている。
【００４９】
第１部（３０５）は、経糸も緯糸も２１０デシテックスの糸を使用しており、撚り係数が２．０Ｔ／Ｍである。従って、１メートル当たり約４２０回撚られた糸である。また、第１部（３０５）では、経糸３本及び緯糸４本を一組として第１部のメッシュ構造の骨格を形成している。先述したように、本発明においては、緯糸は２本を引き揃えて１本として捉えるので、図３中で一組の緯糸を構成している８本の緯糸は４本として計上する。一組の経糸を形成する３本の経糸のうち、左右両側の２本の経糸は１／２及び２／１の組み合わせからなる織組織であり、中央の１本の経糸は４／４の織組織である。一組の緯糸を形成する４本の緯糸のうち、上下両側の２本の緯糸は／２及び２／１の組み合わせからなる織組織であり、中央の２本の緯糸は３／３の織組織である。第１部の各開口（３０７）は横方向に２ｍｍ、縦方向に１ｍｍの大きさの長方形である。
【００５０】
エレメント取付部（３０１）及び第２部（３０６）は、経糸及び緯糸が１／１及び２／２の組み合わせからなる織組織であり、メッシュ部の位置を固定する役割を持つ。エレメント取付部（３０１）及び第２部（３０６）は、経糸が３３０デシテックスの糸を使用しており、その糸は仮撚りされている。
【００５１】
ここで、図４には、エレメント（４０１）を取り付けた一対のファスナーテープ（４０２）を断面からみた模式図が示してある。点線は、ファスナーテープが縫着される物品の本体部分の生地（４０３）を表している。Ｘはファスナーテープ全体の幅を示す。Ｙはメッシュ部の幅を示す。Ｚはファスナーテープのテープ取付部側の縁部からメッシュ部の終端までの幅を示す。
【００５２】
メッシュ部（４０４）の幅Ｙが大きくなり過ぎるとファスナーテープが柔軟になりすぎて、所謂腰が弱い生地となる。一方で、幅Ｙが小さくなり過ぎると通気性が悪くなる。そこで、ファスナーテープ全体の幅Ｘに対して、メッシュ部の幅Ｙを１０〜５０％とすることが好ましい。また、ファスナーテープのテープ取付部側の縁部からメッシュ部の終端までの幅Ｚが大きくなり過ぎると縫い付けしろが減る一方で、幅Ｚが小さくなり過ぎると通気性が悪化する。そこで、幅Ｚは幅Ｘに対して３０〜６０％とすることが好ましい。
【００５３】
＜２．スライドファスナー＞
ファスナーテープのエレメント取付部にエレメントが取り付けられるとファスナーストリンガーとなり、左右のストリンガーを噛合させるとファスナーチェーンとなる。そして、スライドファスナーチェーンにスライダー及び必要に応じて止具を取り付けると、スライドファスナーが完成する。
【００５４】
本発明において、エレメントの種類に制限はなく、例えば、金属製エレメント及びテープに射出成型された樹脂製エレメントに代表される単独エレメント、並びにコイル状の樹脂製エレメントに代表される連続エレメントが挙げられる。
【００５５】
また、スライドファスナーの種類についても特に制限はなく、下止の付いた止製品、開離嵌挿具の付いた開製品、逆開き、頭合わせ、尻合わせ、及びループなどあらゆる形態のスライドファスナーに適用可能である。
【００５６】
図５には本発明に係るファスナーテープを用いたスライドファスナーの一例が示されている。図５のスライドファスナー（５００）では、メッシュ部（５０４）を有する本発明に係るファスナーテープ（５０１）に樹脂製エレメント（５０２）がエレメント取付部（５０５）の芯紐（５０９）に沿って射出成形によって取着されており、スライダー（５０６）が当該エレメント（５０２）の列に挿通されている。樹脂製エレメント（５０２）の列の上端には上止め（５０７）が、下端には開離嵌挿具（５０８）が設けられている。本実施形態においては、ファスナーテープの幅に対して、メッシュ部の幅が約２０％である。また、本実施形態においては、ファスナーテープのテープ取付部側の縁部からメッシュ部の終端までの幅が、ファスナーテープの幅の約５３％である。スライダー（５０６）はエレメント取付部（５０５）上を摺動しており、メッシュ部（５０４）はスライダー（５０６）の摺動する箇所の外側に位置するように有することが好ましい。
【００５７】
ファスナーテープの上端及び下端の何れか一方又は両方において、メッシュ部の横方向全体に亘って補強フィルムがファスナーテープを表裏で挟むようにして貼り付けられていることが好ましい。これにより、補強フィルムがファスナーテープに密着しやすくなる効果が得られ、また、メッシュ部が上端又は下端に露出しないので、端部での強度が向上する。本実施形態においては、上下端にこのような補強フィルム（５１０）が貼り付けられている。
【００５８】
また、図６には本発明に係るファスナーテープを用いたスライドファスナーの別の一例が示されている。図６のスライドファスナー（６００）では、メッシュ部（６０４）を有する本発明に係るファスナーテープ（６０１）にコイル状エレメント（６０２）がエレメント取付部（６０５）に縫合糸（６０３）によって縫工されており、スライダー（６０６）が当該エレメント（６０２）の列に挿通されている。コイル状エレメント（６０２）の列の上端には上止め（６０７）が、下端には下止め（６０８）が設けられている。本実施形態においては、ファスナーテープの幅に対して、メッシュ部の幅が約１５％である。また、本実施形態においては、ファスナーテープのテープ取付部側の縁部からメッシュ部の終端までの幅が、ファスナーテープの幅の約５２％である。スライダー（６０６）はエレメント取付部（６０５）上を摺動しており、メッシュ部（６０４）はスライダー（６０６）の摺動する箇所の外側に位置するように有することが好ましい。
【００５９】
本発明に係るスライドファスナーは各種の物品に縫着することで、物品の開閉具として使用することができ、例えば衣服、ポケット、鞄、靴（例：ブーツ、シューズ）、テント、ベッドのマット、車両用シートなど通気性が要求される物品の開口部に好適に使用することができる。物品の開閉には、ファスナーエレメントの噛合・解除を行うスライダーを備えるが、開く必要が無い場合には、スライドファスナーの閉鎖後にスライダーを取り外しておくこともできる。
【００６０】
以上、本発明の実施形態を図面を参照しながら詳細に説明したが、本発明は上記の実施形態に限定されるものではなく、本発明の範囲内において種々の改変が可能である。
【符号の説明】
【００６１】
１００    ファスナーテープ
１０１    エレメント取付部
１０２    テープ主体部
１０３    耳部
１０４    芯紐部
１０５    テープ主体部の第１部
１０６    テープ主体部の第２部
１０７    開口
２００    ファスナーテープ
２０１    エレメント取付部
２０２    テープ主体部
２０５    テープ主体部の第１部
２０６    テープ主体部の第２部
２０７    開口
３００    ファスナーテープ
３０１    エレメント取付部
３０２    テープ主体部
３０５    テープ主体部の第１部
３０６    テープ主体部の第２部
３０７    開口
４０１    エレメント
４０２    ファスナーテープ
４０３    生地
４０４    メッシュ部
５００    スライドファスナー
５０１    ファスナーテープ
５０２    樹脂製エレメント
５０４    メッシュ部
５０５    エレメント取付部
５０６    スライダー
５０７    上止め
５０８    開離嵌挿具
５０９    芯紐
５１０    補強フィルム
６００    スライドファスナー
６０１    ファスナーテープ
６０２    コイル状エレメント
６０３    縫合糸
６０４    メッシュ部
６０５    エレメント取付部
６０６    スライダー
６０７    上止め
６０８    下止め
【図１】
2013035193.tif 000003
【図２】
2013035193.tif 000004
【図３】
2013035193.tif 000005
【図４】
2013035193.tif 000006
【図５】
2013035193.tif 000007
【図６】
2013035193.tif 000008
【図７】
2013035193.tif 000009
【国際調査報告】
2013035193.tif 000010
2013035193.tif 000011
2013035193.tif 000012
2013035193.tif 000013